(57)【特許請求の範囲】
【請求項１】
ハブ部材に、フィルターエレメントとポリマー導入部材とが接続され、ポリマー流通方向の上流側から順にフィルターエレメントとポリマー導入部材とが重ねられた構成を有し、前記ハブ部材が前記フィルターエレメントを支持するためのフィルターエレメント支持部を有すると共に、このフィルターエレメント支持部に対応するフィルターエレメントの圧力損失Ａと、その他の部分のフィルターエレメントの圧力損失Ｂとが、Ａ≦Ｂなる関係を満足するように前記フィルターエレメント支持部の少なくとも一部が金属焼結多孔体で構成されているディスク型ポリマーフィルター。
【請求項２】
前記フィルターエレメント支持部にポリマーを流通せしめるための貫通孔が設けられている、請求項１に記載のディスク型ポリマーフィルター。
【請求項３】
請求項１または２に記載のディスク型ポリマーフィルターとスペーサー部材とが交互に積層されたディスク型ポリマーフィルター組立体であって、前記スペーサー部材の少なくとも一部が金属焼結多孔体で構成されているディスク型ポリマーフィルター組立体。
【請求項４】
前記スペーサー部材にポリマーを流通せしめるための貫通孔が設けられている、請求項３に記載のディスク型ポリマーフィルター組立体。
【請求項５】
請求項１〜２のいずれかに記載のディスク型ポリマーフィルター、または請求項３または４に記載のディスク型ポリマーフィルター組立体を通過せしめたポリマーを用いて製造されたポリマーフィルム。
【発明の詳細な説明】
【技術分野】
【０００１】
本発明は、製品へポリマーの滞留劣化物などの異物が混入しにくいディスク型ポリマーフィルター、ディスク型ポリマーフィルター組立体およびポリマーフィルムに関する。
【背景技術】
【０００２】
従来から、ポリエステル、ポリプロピレン、ポリアミド、ポリカーボネート、ポリオレフィン、アクリル系樹脂を用いて製造されるフィルムは、一般的に図８に示すような工程により製造されている。
【０００３】
図８は、フィルム製造装置の一例を示す概略図である。
【０００４】
図８において、フィルム製造装置８０は、ポリマーの流れ方向における上流側から順に、押出機１、ギアポンプ２、フィルター３、口金４、冷却ロール５、延伸装置６、ワインダー７が配置されている。また、延伸装置６とワインダー７との間には、厚み計８が設置され、厚み制御器９が、厚み計８と口金４とに電気的に接続されている。
【０００５】
上記装置において、原料となるポリマーは押出機１に供給され、溶融された後、ギアポンプ２へ押し出される。ギアポンプ２は吐出量（送出量）を一定にする機能を有しており、一定量吐出された溶融樹脂は、フィルター３を通じて異物等が除去され、次いで口金４へ供給される。口金４には所定の間隙を有するスリットが設けられており、このスリットから溶融樹脂がシート状に押し出され、回転する冷却ロール５上にて冷却・固化された後、固化シート１０を得る。この固化シート１０は、引き続き延伸装置６により延伸され、ワインダー７によりフィルムとして巻き取られる。その際、厚み計８により、フィルムの幅方向（紙面に直交する方向）における各位置でのフィルム厚みが測定され、得られた厚みデータをもとに厚み制御器９により口金４のスリット間隙が調整され、一定範囲内の厚みを有する（厚みのバラツキが小さい）製品フィルムが得られる。
【０００６】
上記装置に用いられるフィルター３は、リーフディスクタイプや筒型フィルター、スクリーンタイプのものなどの種類があり、製造するフィルムの品質、製造条件に応じて適宜用いられる。リーフディスクは複数枚を積層しツリー状にして用いることが多く、濾材として金属繊維タイプや多孔質タイプのものなどが用いられる。以下、このディスク型フィルターについて、図２および図３を用いて説明する。
【０００７】
図２は、従来のディスク型フィルターを示す概略断面図である。
【０００８】
図２においてディスク型フィルター３０は、濾過機能を有するフィルターエレメント１１と、このフィルターエレメント１１を支持するとともに、多数設けられたポリマー流入口９０’からポリマーをディスク内部へ導くパンチング部材（ポリマー導入部材）１２と、このパンチング部材を支持するリテーナーメッシュ（フィルター支持部材）１３と、これら部材をまとめ、ディスク積層時の荷重を受ける部分となるハブ部材１４とを備え、フィルターエレメント１１とハブ部材１４とは溶接部１６において、またパンチング部材１２とハブ部材１４とは溶接部１７において接続されている。
【０００９】
図３は、図２に示す従来のディスク型フィルター３０にポリマーが流れる様子を矢印（実線）で示している。ポリマーは図示していないケーシングとディスクフィルターを積層したツリーの間を流れ、積層された各ディスク型フィルター間の隙間から入り込み、フィルターエレメント１１、パンチング部材１２を通過し、リテーナーメッシュ１３を通ってハブ部材１４に設けられた導通孔に導かれ、最終的にはセンターポスト（図示しない）に入って、下流へ流れていく。
【００１０】
この時、従来のディスク型フィルター３０では、パンチング部材１２に支持された部分のフィルターエレメント１１にはポリマーが流れるが、ハブ部材１４によって支持された部分のフィルターエレメントには、ハブ部材にポリマーが流れる流路がないために、溶接部１６と溶接部１７とで挟まれた部分に対応するフィルターエレメントの部分にはポリマーが流れず滞留することがある（破線矢印で示すポリマーの流れが生じない）。ポリマーが滞留するとその種類、組成によっては変成、熱劣化、経時劣化を生じ、その劣化したポリマーが濾圧変動などの影響によりパンチング部材に支持されたフィルターエレメント部分に流出してしまい、固化シート１０上に異物欠点として発生することがしばしばあった。
【００１１】
この課題については、例えば特許文献１に示すように、ハブ部材のフィルターエレメントを支持する部分にパンチング部材と同様のポリマー流入口を設けることが解決手段として開示されている。しかしながらハブ部材に単に孔を設けるだけでは、滞留部を完全に除去できないことや、ハブ部材とパンチング部材に支持されたフィルターエレメントの各部でポリマー流量がばらつくことから、結果として劣化したポリマーが生じ、固化シート１０上に異物が発生することがしばしばあった。
【特許文献１】実開平６−２９６１２号公報
【発明の開示】
【発明が解決しようとする課題】
【００１２】
本発明の目的は、製品へポリマーの滞留劣化物などの異物が混入しにくいディスク型ポリマーフィルター、ディスク型ポリマーフィルター組立体およびポリマーフィルムを提供することにある。
【課題を解決するための手段】
【００１３】
上記目的を達成するための本発明は以下の特徴を有する。
【００１４】
（１）ハブ部材に、ポリマーエレメントとポリマー導入部材とが接続され、ポリマー流通方向の上流側から順にフィルターエレメントとポリマー導入部材とが重ねられた構成を有し、前記ハブ部材が前記フィルターエレメントを支持するためのフィルターエレメント支持部を有すると共に、このフィルターエレメント支持部に対応するフィルターエレメントの圧力損失Ａと、その他の部分のフィルターエレメントの圧力損失Ｂとが、Ａ≦Ｂなる関係を満足するように前記フィルターエレメント支持部の少なくとも一部が金属焼結多孔体で構成されているディスク型ポリマーフィルター。
【００１６】
（２）前記フィルターエレメント支持部にポリマーを流通せしめるための貫通孔が設けられている、上記（１）に記載のディスク型ポリマーフィルター。
【００１７】
（３）上記（１）または（２）に記載のディスク型ポリマーフィルターとスペーサー部材とが交互に積層されたディスク型ポリマーフィルター組立体であって、前記スペーサー部材の少なくとも一部が金属焼結多孔体で構成されているディスク型ポリマーフィルター組立体。
【００１８】
（４）前記スペーサー部材にポリマーを流通せしめるための貫通孔が設けられている、上記（３）に記載のディスク型ポリマーフィルター組立体。
【００１９】
（５）上記（１）〜（２）のいずれかに記載のディスク型ポリマーフィルター、または上記（３）または（４）に記載のディスク型ポリマーフィルター組立体を通過せしめたポリマーを用いて製造されたポリマーフィルム。
【発明の効果】
【００２０】
本発明によれば、従来のハブ部材を用いることによって生じていた滞留部を排除することができ、製品への異物（ポリマーの滞留劣化物など）が混入しにくいディスク型ポリマーフィルター、ディスク型ポリマーフィルター組立体を提供することができ、それらフィルターを通過したポリマーを用いて製膜を行うことにより、欠点の少ないポリマーフィルムを提供することが可能となる。
【発明を実施するための最良の形態】
【００２１】
以下、本発明の実施形態の例を、図面を参照しながら説明する。もちろん、本発明はこれらに限定されるものではない。
【００２２】
図１は本発明の一実施態様に係るディスク型ポリマーフィルターを示す概略断面図であり、図４は同ディスク型ポリマーフィルター内のポリマーの流れを示す概略断面図である。図１において、ディスク型ポリマーフィルター２０は、濾過機能を有するフィルターエレメント１１と、このフィルターエレメント１１を支持し、かつ多数設けられたポリマー流入口９０からポリマーをディスク内部へ導くパンチング部材（ポリマー導入部材）１２と、このパンチング部材１２を支持するリテーナーメッシュ（フィルター支持部材）１３と、これら各部材をまとめ、ディスク積層時の荷重を受ける部分となるハブ部材１４とを備え、フィルターエレメント１１とハブ部材１４とは溶接部１６で、パンチング部材１２とハブ部材１４とは溶接部１７で接続され、その他各所も必要に応じて溶接で接合する構造をとっている。また、ハブ部材１４にはフィルターエレメント支持部２１（フィルターエレメント１１を支持する部分）が設けられ、当該部分は金属焼結多孔体で構成されると共に、溶接部２２でハブ部材１４に接続されている。
【００２３】
上記のように構成された本発明のディスク型ポリマーフィルターは、図４の実線矢印Ａで示すように、フィルターエレメント支持部に対応するフィルターエレメント部分にも十分にポリマーが流通するため、滞留部を著しく低減せしめることができ、ポリマー劣化物等の異物が発生しにくく、優れたポリマーフィルターを製造することができる。
【００２４】
また、図５は本発明の別の一実施態様に係るディスク型ポリマーフィルターを示す概略縦断面図であり、基本的な構成は図１で示したディスク型ポリマーフィルターと同様であるが、金属焼結多孔体で構成されたハブ部材１４のフィルターエレメント支持部には複数のポリマー流通孔２３が設けられている。
【００２５】
本発明においては、例えば、上記のようにハブ部材１４のフィルターエレメント支持部をポリマーが流通するような構成とすることで、このフィルターエレメント支持部に対応するフィルターエレメントの圧力損失Ａと、その他の部分のフィルターエレメントの圧力損失Ｂとが、Ａ≦Ｂなる関係を満足するように構成している。
【００２６】
このように構成することで、ディスクフィルター間を流れるポリマーがフィルターエレメント支持部に相当する部分に到達した後に、その部分に滞ることなくフィルターエレメントおよび支持部を通過するように流れることになる。
【００２７】
また、Ａ≦Ｂなる関係を満足するような構成としては、上記したようにハブ部材のフィルターエレメント支持部を金属焼結多孔体で構成したり、さらに図５で示した例において金属焼結多孔体のフィルターエレメント支持部に設ける複数のポリマー流通孔２３を設けたり、またこのポリマー流通孔の密度、すなわち孔の数をフィルターエレメント支持部の方がその他の部分よりも多くしたりすることで実現可能である。
上記のように、ハブ部材に設けられたフィルターエレメント支持部により、フィルターエレメントの各部の圧力損失がＡ≦Ｂなる関係を満たしているか否かについては、以下に説明するように図６に示す装置を用いる方法により判別する。
【００２８】
図６は、フィルターエレメントの圧力損失値を測定するための装置の概略断面図である。
図６（ａ）において、フィルター圧力損失測定装置５０は、フィルターエレメント１１とそれを支持する部材（パンチング部材１２およびリテーナーメッシュ２４）とを重ねてケーシング２５に挿入できるような構成をとり、接続する配管の上部と下部に圧力計２６、圧力計２７を設けた構造を有している。この装置によって、フィルターエレメント側からポリマーを流した時の圧力計２６の値Ｐ１から圧力計２７の値Ｐ２を引くことで、所定の構成を有するときのフィルターエレメントの圧力損失を測定することが可能となる。図６（ａ）の場合は、ハブ部材に設けられたフィルターエレメント支持部に対応するフィルターエレメント以外の部分のフィルターエレメントの圧力損失値を測定する場合である。同様に、図６（ｂ）では、測定対象の構成を、ポリマー流通方向の上流方向から順に、フィルターエレメント１１、金属焼結多孔体２１、リテーナーメッシュ２４となるように重ねて測定する場合を示し、ハブ部材に設けられたフィルターエレメント支持部に対応するフィルターエレメントの圧力損失値を測定することができる。
【００２９】
なお、測定に際し、流通せしめるポリマーは実際に使用するものを用いることが好ましいが、例えば疑似ポリマーとしては日油（株）のユニルーブや食用の水飴などを用いることもできる。
【００３０】
本発明において、金属焼結多孔体としては、金属パウダータイプの焼結体が好ましく、金属繊維などで補強しても良い。また、図５において示したポリマー流通孔２３は、パンチング部材などと同様の密度とサイズで設けるのが好ましい。孔径としては１〜２ｍｍ程度が好ましく用いられるが、これら範囲に限定されるものではない。
【００３１】
また、本発明のディスク型ポリマーフィルターは、図７に示すように、スペーサー部材と交互に積層した組立体として用いることが好ましく、その際は、そのスペーサー部材の少なくとも一部が金属焼結多孔体で構成されていることが好ましい。また、スペーサー部材にポリマーを流通せしめるための貫通孔が設けられていることも好ましい。もちろん両者を併用しても構わない。
【００３２】
例えば、図７（ａ）は、図１の構成のディスク型ポリマーフィルターに金属焼結多孔体で製作したスペーサー部材２８をフィルター間に設置した構成を示し、第７図（ｂ）は、スペーサー部材に縦方向および横方向にポリマーが流通する孔を設けた構成を示している。このような構成をとることでスペーサー部材とフィルターエレメント１１の間に生じる僅かな滞留部をも排除することができる。
【００３３】
スペーサー部材はディスクの半径方向に放射状に数本設置する構成が好ましく、厚みと幅は使用するポリマーによって最適化することが好ましい。具体的には、例えば、厚みとしては０．５〜１０ｍｍの範囲が好ましく、幅としては１〜２０ｍｍの範囲とすることが好ましい。
【００３４】
また本発明のディスク型フィルターの大きさとしては、外径１００ｍｍ〜４５０ｍｍ程度のものが好ましい。また、本発明のディスク型フィルターには様々な材質の材料を用いることができる。フィルターエレメント１１にはステンレス系のメタルファイバーや焼結多孔質体、メッシュなどいわゆる濾過機能を持つ材質ならばどのようなものでも用いることができる。濾過精度は製品の品質要求によるが、超高精度な１〜３μｍカットなどの濾材を用いても良いし、１０〜２０μｍカットなどの濾材を用いても良いし、３０μｍカット以上の濾材を用いても良い。
【００３５】
フィルターエレメントやポリマー導入部材、リテーナーメッシュ（フィルター支持部材）、ハブ部材、スペーサー部材に用いることができる材質としては、例えばステンレス系のＳＵＳ３０４、ＳＵＳ３１６、ＳＵＳ６３０、ＳＵＳ４２０などがあるが、炭素鋼なども用いてもよい。
【００３６】
なお、上記においては金属系の材質を中心に記載したが、ポリマーの種類によっては樹脂系、セラミックス系の材質でフィルターを構成することも可能である。
【００３７】
また、フィルター枚数は複数枚を積層して用いることが一般的であるが、１枚単位で用いても同等の効果が得られる。
【００３８】
本発明において適用可能なポリマーは、ポリエステル、ポリプロピレン、ポリアミド、ポリカーボネート、ポリオレフィン、アクリル系樹脂など特に限定されず、熱可塑性樹脂でも熱硬化性樹脂でもよい。
【００３９】
また、上記した本願発明のディスク型ポリマーフィルターやディスク型ポリマーフィルター組立体を通過せしめたポリマーを用いて製造したポリマーフィルムは、パッケージやラミネートなどの包装用途、デジタルビデオカメラなどの磁気記録媒体用途、ディスプレイなどの光学用途、フレキシブル基板などの半導体用途など各種産業、用途に用いることができる。製造するポリマーフィルムは厚み方向に単層構成をとっていても、２層以上の複層構成をとっていてもよい。
【実施例】
【００４０】
[実施例１]
図１に示す構成を有するディスク型ポリマーフィルターを用い、図８に示すようなフィルム製造装置を用いて、ポリマーフィルムの製造を行った。ポリマーはポリエステルを用い、押出温度２８０℃、吐出量７００ｋｇ／ｈｒとし、フィルターエレメントは濾過精度１５μｍのメタルファイバーを用い、外形３００ｍｍサイズのフィルターを５０枚使用した。ハブ部材のフィルターエレメント支持部は金属焼結多孔体を用いた。金属焼結多孔体としてはＳＵＳ３１６を用いディスク半径方向に１０ｍｍ程度の大きさとした。圧力損失をその他の部分と等しい設計とするためにパンチング部材を通過するポリマーの圧力損失と同じ圧力損失となる金属焼結多孔体を選定した。設計を確認するために、同様の構成の材料を図６に示す測定装置を用いて圧力損失を測定した結果、金属焼結多孔体の方が約０．２ｋｇ／ｃｍ２圧力損失が低い状態であったのでそのまま採用とした。口金はスリット間隙１．４ｍｍに設定したＴダイを用いてフィルムの製造を１週間実施した。その結果、シート製造中劣化ポリマー起因の異物欠点は発生せず、良好な品質のフィルムが得られた。
【００４１】
滞留箇所の有無を確認し、本願発明の効果を明確にするため、フィルム製造後にフィルターをポリマーが付着した状態で冷却、分解し、ディスクのハブ部材近傍のポリマーの変色の有無を確認した。その結果、ポリマーが滞留して変色しているような箇所は見つからず、本願発明の効果が確認できた。
【００４２】
[実施例２]
図５に示す構成を有するディスク型ポリマーフィルターを用い、図８に示すようなフィルム製造装置を用いて、ポリマーフィルムの製造を行った。ポリマーはポリオレフィンを用い、押出温度２６０℃、吐出量１００ｋｇ／ｈｒとし、フィルターエレメントは濾過精度２０μｍの多孔焼結金属フィルターエレメントを用い、外形１５０ｍｍサイズのフィルターを３０枚使用した。ハブ部材のフィルターエレメント支持部には金属焼結多孔体を用いてポリマー流通孔を設けた。金属焼結多孔体としてはＳＵＳ３１６を用いディスク半径方向に１０ｍｍ程度の大きさとした。圧力損失をその他の部分と等しい設計とするためにポリマー流通孔を設けた場合にパンチング部材を通過するポリマーの圧力損失と同じ圧力損失となる金属焼結多孔体を選定した。ポリマー流通孔は径１．０ｍｍのサイズを半径方向に３箇所、円周方向に３０箇所設けた。設計を確認するために、同様の構成の材料を図６に示す測定装置を用いて圧力損失を測定した結果、金属焼結多孔体にポリマー流通孔を設けた方が約０．１ｋｇ／ｃｍ２圧力損失が低い状態であったのでそのまま採用とした。
【００４３】
口金はスリット間隙１．２ｍｍに設定したＴダイを用いてフィルムの製造を１週間実施した。その結果、シート製造中劣化ポリマー起因の異物欠点は発生せず、良好な品質のフィルムが得られた。
【００４４】
滞留箇所の有無を確認し、本願発明の効果を明確にするため、フィルム製造後にフィルターをポリマーが付着した状態で冷却、分解し、ディスクのハブ部材近傍のポリマーの変色の有無を確認した。その結果、ポリマーが滞留して変色しているような箇所は見つからず、本願発明の効果が確認できた。
【００４５】
[実施例３]
図７（ａ）に示す構成を有するディスク型ポリマーフィルターを用い、図８に示すようなフィルム製造装置を用いて、ポリマーフィルムの製造を行った。ポリマーはポリプロピレンを用い、押出温度２５０℃、吐出量３００ｋｇ／ｈｒとし、フィルターエレメントのは濾過精度２０μｍのメタルファイバーを用い、外形３００ｍｍサイズのフィルターを５０枚使用した。
【００４６】
ハブ部材のフィルターエレメント支持部は金属焼結多孔体を用いた。金属焼結多孔体としてはＳＵＳ３１６を用いディスク半径方向に１５ｍｍ程度の大きさとした。圧力損失をその他の部分と等しい設計とするためにパンチング部材を通過するポリマーの圧力損失と同じ圧力損失となる金属焼結多孔体を選定した。設計を確認するために、同様の構成の材料を図６に示す測定装置を用いて圧力損失を測定した結果、金属焼結多孔体の方が約０．１５ｋｇ／ｃｍ２圧力損失が低い状態であったのでそのまま採用とした。スペーサー部材にもハブ部材と同様の金属焼結多孔体を用いた。口金はスリット間隙２．１ｍｍに設定したＴダイを用いてフィルムの製造を１週間実施した。その結果、シート製造中劣化ポリマー起因の異物欠点は発生せず、良好な品質のフィルムが得られた。
【００４７】
滞留箇所の有無を確認し、本願発明の効果を明確にするため、フィルム製造後にフィルターをポリマーが付着した状態で冷却、分解し、ディスクのハブ部材近傍のポリマーの変色の有無を確認した。その結果、ポリマーが滞留して変色しているような箇所は見つからず、本願発明の効果が確認できた。
【００４８】
[比較例１]
図２に示す構成を有するディスク型ポリマーフィルターを用い、図８に示すようなフィルム製造装置を用いて、ポリマーフィルムの製造を行った。ポリマーはアクリル系樹脂を用い、押出温度２６０℃、吐出量１２０ｋｇ／ｈｒとし、フィルターエレメントのは濾過精度２０μｍのメタルファイバーを用い、外形３００ｍｍサイズのフィルターを７０枚使用した。口金はスリット間隙１．３ｍｍに設定したＴダイを用いてフィルムの製造を１週間実施した。その結果、シート製造中劣化ポリマー起因の異物欠点がシートの幅方向の固定位置に発生し、良好な品質のシートが得られなかった。
【００４９】
滞留箇所の有無を確認するために同様に、シート製造後にフィルターをポリマーが付着した状態で冷却、分解し、ディスクのハブ部材近傍のポリマーの変色の有無を確認した。
【図面の簡単な説明】
【００５０】
【図１】本発明の一実施態様に係るディスク型ポリマーフィルターの概略断面図である。
【図２】従来のディスク型ポリマーフィルターを示す概略断面図である。
【図３】従来のディスク型ポリマーフィルターのポリマー流れを示す概略断面図である。
【図４】図１に記載のディスク型ポリマーフィルターのポリマー流れを示す概略断面図である。
【図５】本発明の他の一実施態様に係るディスク型ポリマーフィルターの概略断面図である。
【図６】フィルターエレメントの圧力損失を測定する装置の概略断面図である。
【図７】本発明の一実施態様に係るディスク型ポリマーフィルター組立体を示す概略断面図である。
【図８】一般的なフィルム製造装置の概略図である。
【符号の説明】
【００５１】
１    押出機
２    ギアポンプ
３    フィルター
４    口金
５    冷却ロール
６    延伸装置
７    ワインダー
８    厚み計
９    厚み制御器
１０  固化シート
１１  フィルターエレメント
１２  パンチング部材（ポリマー導入部材）
１３  リテーナーメッシュ（フィルター支持部材）
１４  ハブ部材
１５  スペーサー部材
１６  溶接部
１７  溶接部
２０  ディスク型ポリマーフィルター
２１  金属焼結多孔体（フィルターエレメント支持部）
２２  溶接部
２３  ハブ部材に設けたポリマー流通孔
２４  支持体（リテーナーメッシュ、フィルター支持部材）
２５  圧力損失計測用ケーシング
２６  １次側圧力計
２７  ２次側圧力計
２８  金属焼結多孔体（スペーサー部材）
２９  ポリマー流通孔付きスペーサー部材
３０  ディスク型ポリマーフィルター
４０  ディスク型ポリマーフィルター
５０  フィルター圧力損失測定装置
６０  ディスク型ポリマーフィルター組立体（一部）
７０  ディスク型ポリマーフィルター組立体（一部）
８０  フィルム製造装置
９０  ポリマー流入孔
１００  
【図１】
0005018568.tif 000002
【図２】
0005018568.tif 000003
【図３】
0005018568.tif 000004
【図４】
0005018568.tif 000005
【図５】
0005018568.tif 000006
【図６】
0005018568.tif 000007
【図７】
0005018568.tif 000008
【図８】
0005018568.tif 000009